(57)【要約】【課題】白金の秩序化した面心立方構造を有する白金鉄合金の合成方法を提供する。【解決手段】ヘキサクロロ白金(IV)酸と、塩化鉄(II)もしくは硫酸鉄(II)を水と混合し、ここに還元剤を加え、水熱化学反応を行い、得られた合成物を洗浄、乾燥させ、還元雰囲気において500〜600℃において熱処理することにより、白金鉄合金を合成する。【選択図】図１
2014100659.tif 000002
【特許請求の範囲】
【請求項１】
ヘキサクロロ白金(IV)酸と、塩化鉄(II)もしくは硫酸鉄(II)を水と混合し、ここに還元剤を加え、水熱化学反応を行い、得られた合成物を洗浄、乾燥させ、還元雰囲気において500〜600℃において熱処理することを含む、白金鉄合金の合成方法。
【請求項２】
ヘキサクロロ白金(IV)酸をエタノール溶液として加える、請求項１記載の方法。
【請求項３】
分散剤及び酸化防止剤を加えた後、水熱化学反応を行う、請求項１記載の方法。
【請求項４】
アルカリ性条件下において水熱化学反応を行う、請求項１記載の方法。
【請求項５】
ＮａＯＨの添加によりアルカリ性条件とする、請求項４記載の方法。
【請求項６】
前記水熱化学反応を、水の亜臨界状態において行う、請求項１記載の方法。
【発明の詳細な説明】
【技術分野】
【０００１】
本発明は、排気ガス浄化触媒及び電極触媒として有用な白金鉄合金の合成方法に関する。
【背景技術】
【０００２】
白金は排気ガスの浄化触媒や燃料電池の触媒に利用されているが、白金は高価であり、比較的安価な他の金属、例えばＮｉ、Ｃｏ、Ｆｅとの合金として用いることが提案されている。また、白金触媒は一酸化炭素によって被毒されやすいため、白金触媒に代えて、触媒被毒耐性に優れた白金ルテニウム（Ｒｕ）合金触媒を使用することが提案されているが、ルテニウムは希少金属であり、白金よりも高価であるため、白金ルテニウム合金に代えて白金鉄（Ｆｅ）合金を使用することが提案されている。
【０００３】
このような白金鉄合金は、従来、溶液中で金属の塩あるいは錯体を共存する還元剤により還元する液相法によって合成していた（特許文献１）。
【先行技術文献】
【特許文献】
【０００４】
【特許文献１】特開昭６０−００７９４１号公報
【発明の概要】
【発明が解決しようとする課題】
【０００５】
従来用いていた液相法は、開放系であるため１気圧以上、水あるいは用いる溶液の沸点以上において処理を行うことはできない。すなわち、単に沸点近傍の温度において原料と溶液を混合しているにすぎず、結晶性向上には改善の余地があった。
【課題を解決するための手段】
【０００６】
上記課題を解決するために本発明によれば、ヘキサクロロ白金(IV)酸と、塩化鉄(II)もしくは硫酸鉄(II)を水と混合し、ここに還元剤を加え、水熱化学反応を行い、得られた合成物を洗浄、乾燥させ、還元雰囲気において500〜600℃において熱処理することにより、白金鉄合金を合成している。
【図面の簡単な説明】
【０００７】
【図１】実施例１の合成フローチャートである。
【図２】実施例１の水熱合成品及び熱処理品のＸＲＤ図形である。
【図３】実施例１の水熱合成品のＴＥＭ像及び電子線回折像である。
【図４】実施例１の水熱合成品のＴＥＭ像及びＴＥＭ／ＥＤＸスペクトルである。
【図５】実施例１の熱処理品のＴＥＭ像及び電子線回折像である。
【図６】実施例１の熱処理品のＴＥＭ像及びＴＥＭ／ＥＤＸスペクトルである。
【図７】実施例１の熱処理品のＸＲＤ図形である。
【図８】実施例１の熱処理品のＸＲＤ図形である。
【図９】実施例１の熱処理品のＴＥＭ像である。
【図１０】実施例１の熱処理品のＴＥＭ像及びＴＥＭ／ＥＤＸスペクトルである。
【図１１】実施例２の水熱合成品及び熱処理品のＸＲＤ図形である。
【図１２】実施例２の水熱合成品のＴＥＭ像及び電子線回折像である。
【図１３】実施例２の水熱合成品のＴＥＭ像及びＴＥＭ／ＥＤＸスペクトルである。
【図１４】実施例２の熱処理品のＴＥＭ像及び電子線回折像である。
【図１５】実施例２の熱処理品のＴＥＭ像及びＴＥＭ／ＥＤＸスペクトルである。
【図１６】実施例２の熱処理品のＸＲＤ図形である。
【図１７】実施例２の熱処理品のＸＲＤ図形である。
【図１８】実施例２の熱処理品のＴＥＭ像である。
【図１９】実施例２の熱処理品のＴＥＭ像及びＴＥＭ／ＥＤＸスペクトルである。
【図２０】実施例３の水熱合成品及び熱処理品のＸＲＤ図形である。
【図２１】実施例３の水熱合成品のＴＥＭ像及び電子線回折像である。
【図２２】実施例３の水熱合成品のＴＥＭ像及びＴＥＭ／ＥＤＸスペクトルである。
【図２３】実施例３の熱処理品のＴＥＭ像及び電子線回折像である。
【図２４】実施例３の熱処理品のＴＥＭ像及びＴＥＭ／ＥＤＸスペクトルである。
【図２５】実施例３の熱処理品のＸＲＤ図形である。
【図２６】実施例３の熱処理品のＸＲＤ図形である。
【図２７】実施例３の熱処理品のＴＥＭ像である。
【図２８】実施例３の熱処理品のＴＥＭ像及びＴＥＭ／ＥＤＸスペクトルである。
【図２９】実施例４の水熱合成品及び熱処理品のＸＲＤ図形である。
【図３０】実施例４の水熱合成品のＴＥＭ像及び電子線回折像である。
【図３１】実施例４の水熱合成品のＴＥＭ像及びＴＥＭ／ＥＤＸスペクトルである。
【図３２】実施例４の熱処理品のＴＥＭ像及び電子線回折像である。
【図３３】実施例４の熱処理品のＴＥＭ像及びＴＥＭ／ＥＤＸスペクトルである。
【発明を実施するための形態】
【０００８】
本発明の白金鉄合金の合成方法においては、まず、原料を水と混合し、還元剤を加え、水熱処理を行う。原料の白金源としてはヘキサクロロ白金(IV)酸を、鉄源としては塩化鉄(II)もしくは硫酸鉄(II)を用いる。ヘキサクロロ白金(IV)酸として具体的には、６水和物（Ｈ2ＰｔＣｌ6・６Ｈ2Ｏ）を用いる。塩化鉄(II)としては具体的には、４水和物（ＦｅＣｌ2・４Ｈ2Ｏ）を用いる。硫酸鉄としては具体的には、７水和物（ＦｅＳＯ4・７Ｈ2Ｏ）を用いる。
【０００９】
原料の白金源と鉄源のモル比に応じて合成される白金鉄合金の組成がきまるため、目的とする白金鉄合金の組成に応じて原料のモル比を調整するが、目的とする組成よりも鉄源の割合を多くすることが好ましい。例えば、実施例に示すように、鉄源／白金源＝50／50とすると、Ｆｅ40.8Ｐｔ59.2の平均組成が得られ、鉄源／白金源＝25／75とすると、Ｆｅ23.9Ｐｔ76.1の平均組成が得られ、鉄源／白金源＝75／25とすると、Ｆｅ44.1Ｐｔ55.9の平均組成が得られる。これは、鉄イオンは白金イオンよりも還元されにくく、白金イオンはほぼすべてが還元されるのに対し、最終的な鉄イオンの還元量は仕込み量よりも少なくなるからである。
【００１０】
白金源であるヘキサクロロ白金(IV)酸は、水に添加する際に、濃度の変化により沈殿物が生成する可能性があるため、ヘキサクロロ白金(IV)酸はエタノール溶液として加えることが好ましい。また、還元剤としては、ヒドラジンを用いることが好ましい。
【００１１】
鉄源である塩化鉄(II)もしくは硫酸鉄(II)はアルカリ溶液において溶解度が高まり、かつ還元剤であるヒドラジンによる還元作用の効果を高めるため、原料と水との混合をアルカリ性条件において行うことが好ましい。具体的にはｐＨを１４以上とすることが好ましい。このアルカリ性とするには、ＮａＯＨ、ＫＯＨ、アンモニア水を添加することにより行われ、ＮａＯＨを添加することが好ましい。
【００１２】
水熱化学反応は、原料を含む混合液を水熱合成装置、例えばオートクレーブに入れ、これを加圧し、かつ加熱した溶液中で水熱化学反応させて、目的の結晶である合成物を得る。水熱化学反応は、空気中で行ってもよいが、反応開始前にオートクレーブ内を空気の代わりに一部もしくはすべてを窒素、ヘリウム等の不活性ガスで置換して行うことが好ましい。この水熱化学反応の反応温度は通常１１０〜４００℃、好ましくは１５０〜２２０℃、反応時間は通常１〜１００時間、好ましくは３〜１５時間であり、圧力は０．７〜３ＭＰａである。この水熱化学反応は、水の亜臨界状態、具体的には水の臨界点である温度３７４℃以下、圧力２２ＭＰａ以下の条件において行うことが好ましい。
【００１３】
この水熱化学反応は、分散剤及び酸化防止剤を加えた後行うことが好ましい。分散剤としては、オレイン酸ナトリウムを、酸化防止剤としてはオレイルアミンを用いることが好ましい。
【００１４】
こうして水熱化学反応を行った後、得られた合成物をろ過し、洗浄、乾燥する。
【００１５】
次いで、得られた合成物を500〜600℃において熱処理を行う。水熱化学反応において得られた合成物は不純物を含んでおり、熱処理を行うことによって粒成長させ、不純物を除去し、結晶性を向上させる。この熱処理は、不活性ガス、例えばＡｒ、又はＡｒ＋Ｈ2混合ガス中において行うことが好ましい。熱処理の温度は、500℃未満では粒成長が十分ではなく、600℃を超えると、焼結が生じ、粒子同士の凝結が起こることがある。この熱処理時間は１５〜６０分とすることが好ましい。
【００１６】
こうして得られる生成物は、白金の面心立方格子に鉄が固溶した合金であり、ＴＥＭ／ＥＤＸによる局所的な組成分析から、Ｆｅ18Ｐｔ82〜Ｆｅ54Ｐｔ46の広範囲の組成の合金が得られる。
【実施例】
【００１７】
実施例１
28mg(0.141mmol)の塩化鉄(II)四水和物（FeCl2・4H2O)を20mLの水に溶解させ、48g(1.2mol)のＮａＯＨを水50mLに加えた（ステップ１）。このＮａＯＨ水溶液50mLに塩化鉄水溶液20mLを加え、室温にてスターラで４時間撹拌した（ステップ２）。73mg(0.141mmol)のヘキサクロロ白金(IV)酸六水和物（H2PtCl6・6H2O)を５mLのエタノールに溶解させ、このエタノール溶液を前記ステップ２の水溶液に加え、スターラにて５分間均一に撹拌した（ステップ３）。
【００１８】
42.9mgのオレイン酸ナトリウムを10mLの水に溶解させ、ステップ３の溶液に添加した（ステップ４）。37.7mgのオレイルアミンを５mLのエタノールに溶解させ、ステップ４の溶液に添加した（ステップ５）。この溶液に20mLの水を加え、５分間超音波処理を行い、透明な溶液を得た（ステップ６）。この溶液に2.5mLのヒドラジンを加えた（ステップ７）。この溶液を30分間超音波処理した後、オートクレーブに移し、180℃において10時間水熱化学反応を行った。なお、ここでオートクレーブへの原料溶液の充填率は60％であった（ステップ８）。得られた水熱合成物を水とエタノールで洗浄後、50℃で真空乾燥し、95％Ａｒ＋５％Ｈ2のガス気流中で500℃及び600℃において30分間熱処理を行った（ステップ９）。以上の合成フローチャートを図１に示す。
【００１９】
出発原料組成がＦｅ／Ｐｔ＝50／50における水熱合成品及び600℃×30minの熱処理品のＸＲＤチャートを図２に示す。水熱合成品の回折線はややブロードであり、構成相は無秩序な白金の面心立方相であった。一方、600℃×30minの熱処理品では面心立方晶の各回折線が明確となっており、回折面の指数付けが可能となった。すなわち、熱処理品では構造が秩序化した白金の面心立方晶へ変化することが判明した。
【００２０】
上記ステップ８で得られた水熱合成品のＴＥＭ像及び約Φ１μｍの領域から得られた電子線回折像を図３に示す。ＴＥＭ像から、水熱合成品は約５nmレベルの１次結晶からなる数10nmレベルの凝集体を形成していることがわかった。また、電子線回折像からは、白金単結晶に起因する面心立方晶の回折線及び回折スポットが共存していた。
【００２１】
水熱合成品のＴＥＭ像及びＴＥＭ／ＥＤＸスペクトルを図４に、異なる領域のＦｅ及びＰｔの組成分析値を表１に示す。なお、約40nm領域から得られたデータの平均組成はＦｅ34.8Ｐｔ65.2であった。
【００２２】
【表１】
2014100659.tif 000003
【００２３】
上記ステップ９で得られた600℃×30minの熱処理品のＴＥＭ像及び約Φ１μｍの領域から得られた電子線回折像を図５に示す。熱処理行わない水熱合成品に対し、600℃熱処理品では粒成長が生じ、輪郭のある20nm以上の一次粒子となり、これらの凝集体が生成した。また、電子線回折像からは、白金単結晶に起因する面心立方晶の回折スポットが顕著となった。
【００２４】
600℃熱処理品のＴＥＭ像及びＴＥＭ／ＥＤＸスペクトルを図６に、異なる領域のＦｅ及びＰｔの組成分析値を表２に示す。なお、約40nm領域から得られたデータの平均組成はＦｅ40.8Ｐｔ59.2であった。
【００２５】
【表２】
2014100659.tif 000004
【００２６】
上記ステップ９で得られた500℃×30minの熱処理品のＸＲＤチャートを図７に示す。なお、比較として水熱合成品及び600℃×30minの熱処理品のＸＲＤチャートを図８に示す。500℃熱処理品においても、600℃熱処理品と同様の回折図形が得られた。
【００２７】
500℃×30minの熱処理品のＴＥＭ像を図９に示す。500℃の熱処理品においても600℃の熱処理品と同様に１次粒子の粒成長及び凝集が生じていた。
【００２８】
500℃熱処理品のＴＥＭ像及びＴＥＭ／ＥＤＸスペクトルを図１０に、異なる領域のＦｅ及びＰｔの組成分析値を表３に示す。なお、約40nm領域から得られたデータの平均組成はＦｅ44Ｐｔ56であった。
【００２９】
【表３】
2014100659.tif 000005
【００３０】
実施例２
Ｆｅ／Ｐｔ比を変えて、実施例１と同様にして白金鉄合金を合成した。すなわち、28mg(0.141mmol)の塩化鉄(II)四水和物（FeCl2・4H2O)を20mLの水に溶解させ、48g(1.2mol)のＮａＯＨを水50mLに加えた（ステップ１）。このＮａＯＨ水溶液50mLに塩化鉄水溶液20mLを加え、室温にてスターラで４時間撹拌した（ステップ２）。219mg(0.423mmol)のヘキサクロロ白金(IV)酸六水和物（H2PtCl6・6H2O)を５mLのエタノールに溶解させ、このエタノール溶液を前記ステップ２の水溶液に加え、スターラにて５分間均一に撹拌した（ステップ３）。42.9mgのオレイン酸ナトリウムを10mLの水に溶解させ、ステップ３の溶液に添加した（ステップ４）。113.1mgのオレイルアミンを５mLのエタノールに溶解させ、ステップ４の溶液に添加した（ステップ５）。この溶液に20mLの水を加え、５分間超音波処理を行い、透明な溶液を得た（ステップ６）。この溶液に５mLのヒドラジンを加えた（ステップ７）。この溶液を30分間超音波処理した後、オートクレーブに移し、180℃において10時間水熱化学反応を行った。なお、ここでオートクレーブへの原料溶液の充填率は60％であった（ステップ８）。得られた水熱合成物を水とエタノールで洗浄後、50℃で真空乾燥し、95％Ａｒ＋５％Ｈ2のガス気流中で500℃及び600℃において30分間熱処理を行った（ステップ９）。
【００３１】
出発原料組成がＦｅ／Ｐｔ＝25／75における水熱合成品及び600℃×30minの熱処理品のＸＲＤチャートを図１１に示す。水熱合成品では、白金格子の（１１１）面、（２００）面及び（２２０）面の回折線が観察されたがややブロードであった。従って、構成相は無秩序な白金の面心立方相であった。一方、600℃×30minの熱処理品では面心立方晶の各回折線がよりシャープとなっており、他の回折面のピークが出現した。すなわち、熱処理品では構造が秩序化した白金の面心立方晶へ変化することが判明した。
【００３２】
上記ステップ８で得られた水熱合成品のＴＥＭ像及び約Φ１μｍの領域から得られた電子線回折像を図１２に示す。ＴＥＭ像から、水熱合成品は約10nmレベルの１次結晶が数10nmレベルの２次粒子を形成し、これがさらに大きな凝集体を形成していることがわかった。また、電子線回折像からは、白金単結晶に起因する面心立方晶の回折線及び回折スポットが共存していた。
【００３３】
水熱合成品のＴＥＭ像及びＴＥＭ／ＥＤＸスペクトルを図１３に、異なる領域のＦｅ及びＰｔの組成分析値を表４に示す。なお、約40nm領域から得られたデータの平均組成はＦｅ23Ｐｔ76.8であった。
【００３４】
【表４】
2014100659.tif 000006
【００３５】
上記ステップ９で得られた600℃×30minの熱処理品のＴＥＭ像及び約Φ１μｍの領域から得られた電子線回折像を図１４に示す。熱処理行わない水熱合成品に対し、600℃熱処理品では粒成長が生じ、輪郭のある30〜60nm以上の一次粒子が粒界を形成して焼結していることがわかった。また、電子線回折像からは、白金単結晶に起因する面心立方晶の回折スポットが顕著となった。
【００３６】
600℃熱処理品のＴＥＭ像及びＴＥＭ／ＥＤＸスペクトルを図１５に、異なる領域のＦｅ及びＰｔの組成分析値を表５に示す。なお、約40nm領域から得られたデータの平均組成はＦｅ23.9Ｐｔ76.1であった。
【００３７】
【表５】
2014100659.tif 000007
【００３８】
上記ステップ９で得られた500℃×30minの熱処理品のＸＲＤチャートを図１６に示す。なお、比較として水熱合成品及び600℃×30minの熱処理品のＸＲＤチャートを図１７に示す。500℃熱処理品では回折像の強度が600℃熱処理品よりもやや低いが、同様の回折図形が得られた。
【００３９】
500℃×30minの熱処理品のＴＥＭ像を図１８に示す。500℃×30minの熱処理品は格子構造を有する数10nmの１次粒子であり、600℃の熱処理品と同様に１次粒子の粒成長及び粒子間の焼結が生じていた。
【００４０】
500℃熱処理品のＴＥＭ像及びＴＥＭ／ＥＤＸスペクトルを図１９に、異なる領域のＦｅ及びＰｔの組成分析値を表６に示す。なお、約40nm領域から得られたデータの平均組成はＦｅ423.1Ｐｔ76.9であった。
【００４１】
【表６】
2014100659.tif 000008
【００４２】
実施例３
Ｆｅ／Ｐｔ比を変えて、実施例１と同様にして白金鉄合金を合成した。すなわち、28mg(0.141mmol)の塩化鉄(II)四水和物（FeCl2・4H2O)を20mLの水に溶解させ、48g(1.2mol)のＮａＯＨを水50mLに加えた（ステップ１）。このＮａＯＨ水溶液50mLに塩化鉄水溶液20mLを加え、室温にてスターラで４時間撹拌した（ステップ２）。24.3mg(0.047mmol)のヘキサクロロ白金(IV)酸六水和物（H2PtCl6・6H2O)を５mLのエタノールに溶解させ、このエタノール溶液を前記ステップ２の水溶液に加え、スターラにて５分間均一に撹拌した（ステップ３）。42.9mgのオレイン酸ナトリウムを10mLの水に溶解させ、ステップ３の溶液に添加した（ステップ４）。37.7mgのオレイルアミンを５mLのエタノールに溶解させ、ステップ４の溶液に添加した（ステップ５）。この溶液に20mLの水を加え、５分間超音波処理を行い、透明な溶液を得た（ステップ６）。この溶液に2.5mLのヒドラジンを加えた（ステップ７）。この溶液を30分間超音波処理した後、オートクレーブに移し、180℃において10時間水熱化学反応を行った。なお、ここでオートクレーブへの原料溶液の充填率は60％であった（ステップ８）。得られた水熱合成物を水とエタノールで洗浄後、50℃で真空乾燥し、95％Ａｒ＋５％Ｈ2のガス気流中で500℃及び600℃において30分間熱処理を行った（ステップ９）。
【００４３】
出発原料組成がＦｅ／Ｐｔ＝75／25における水熱合成品及び600℃×30minの熱処理品のＸＲＤチャートを図２０に示す。ＸＲＤチャートから、水熱合成品の構造は白金の無秩序な面心立方相であることがわかった。また、トレースの鉄酸化物の存在が示唆された。一方、600℃×30minの熱処理品では面心立方晶の各回折線がよりシャープとなっており、他の回折面のピークが出現した。すなわち、熱処理品では構造が秩序化した白金の面心立方晶へ変化することが判明した。
【００４４】
上記ステップ８で得られた水熱合成品のＴＥＭ像及び約Φ１μｍの領域から得られた電子線回折像を図２１に示す。ＴＥＭ像から、水熱合成品は５〜10nmの１次結晶から構成され、これらが凝集体を形成していることがわかった。また、電子線回折像からは、白金単結晶に起因する面心立方晶の回折線及び回折スポットが共存していた。
【００４５】
水熱合成品のＴＥＭ像及びＴＥＭ／ＥＤＸスペクトルを図２２に、異なる領域のＦｅ及びＰｔの組成分析値を表７に示す。なお、約40nm領域から得られたデータの平均組成はＦｅ39.5Ｐｔ60.5であった。
【００４６】
【表７】
2014100659.tif 000009
【００４７】
上記ステップ９で得られた600℃×30minの熱処理品のＴＥＭ像及び約Φ１μｍの領域から得られた電子線回折像を図２３に示す。熱処理行わない水熱合成品に対し、600℃熱処理品では25nmレベルの自形を有した１次粒子が生成し、100nm以上の凝集体を形成していた。また、600℃の熱処理によって１次粒子が粒界を形成して焼結していることがわかった。また、電子線回折像からは、白金単結晶に起因する面心立方晶の回折スポットが顕著となった。
【００４８】
600℃熱処理品のＴＥＭ像及びＴＥＭ／ＥＤＸスペクトルを図２４に、異なる領域のＦｅ及びＰｔの組成分析値を表８に示す。なお、約40nm領域から得られたデータの平均組成はＦｅ44.1Ｐｔ55.9であった。
【００４９】
【表８】
2014100659.tif 000010
【００５０】
上記ステップ９で得られた500℃×30minの熱処理品のＸＲＤチャートを図２５に示す。なお、比較として水熱合成品及び600℃×30minの熱処理品のＸＲＤチャートを図２６に示す。500℃熱処理品では回折像の強度が600℃熱処理品よりもやや低いが、同様の回折図形が得られた。
【００５１】
500℃×30minの熱処理品のＴＥＭ像を図２７に示す。500℃×30minの熱処理品は格子構造を有する数10nmの１次粒子であり、600℃の熱処理品と同様に１次粒子の粒成長及び粒子間の焼結が生じていた。
【００５２】
500℃熱処理品のＴＥＭ像及びＴＥＭ／ＥＤＸスペクトルを図２８に、異なる領域のＦｅ及びＰｔの組成分析値を表９に示す。なお、約40nm領域から得られたデータの平均組成はＦｅ45.6Ｐｔ54.4であった。
【００５３】
【表９】
2014100659.tif 000011
【００５４】
実施例４
Ｆｅ源として、塩化鉄(II)四水和物に代えて硫酸鉄(II)七水和物を用いて、実施例１と同様にして白金鉄合金を合成した。すなわち、39.2mg(0.141mmol)の硫酸鉄(II)七水和物（FeSO4・7H2O)を20mLの水に溶解させ、48g(1.2mol)のＮａＯＨを水50mLに加えた（ステップ１）。このＮａＯＨ水溶液50mLに硫酸鉄水溶液20mLを加え、室温にてスターラで４時間撹拌した（ステップ２）。24.3mg(0.047mmol)のヘキサクロロ白金(IV)酸六水和物（H2PtCl6・6H2O)を５mLのエタノールに溶解させ、このエタノール溶液を前記ステップ２の水溶液に加え、スターラにて５分間均一に撹拌した（ステップ３）。42.9mgのオレイン酸ナトリウムを10mLの水に溶解させ、ステップ３の溶液に添加した（ステップ４）。37.7mgのオレイルアミンを５mLのエタノールに溶解させ、ステップ４の溶液に添加した（ステップ５）。この溶液に20mLの水を加え、５分間超音波処理を行い、透明な溶液を得た（ステップ６）。この溶液に2.5mLのヒドラジンを加えた（ステップ７）。この溶液を30分間超音波処理した後、オートクレーブに移し、180℃において10時間水熱化学反応を行った。なお、ここでオートクレーブへの原料溶液の充填率は60％であった（ステップ８）。得られた水熱合成物を水とエタノールで洗浄後、50℃で真空乾燥し、95％Ａｒ＋５％Ｈ2のガス気流中で500℃及び600℃において30分間熱処理を行った（ステップ９）。
【００５５】
出発原料組成がＦｅ／Ｐｔ＝75／25における水熱合成品及び500℃×30minの熱処理品のＸＲＤチャートを図２９に示す。ＸＲＤチャートから、水熱合成品の構造は白金の無秩序な面心立方相であることがわかった。一方、500℃×30minの熱処理品では面心立方晶の各回折線がよりシャープとなっており、他の回折面のピークが出現した。すなわち、熱処理品では構造が秩序化した白金の面心立方晶へ変化することが判明した。
【００５６】
上記ステップ８で得られた水熱合成品のＴＥＭ像及び約Φ１μｍの領域から得られた電子線回折像を図２８に示す。10nmレベルの１次粒子が凝集体を形成していた。
【００５７】
水熱合成品のＴＥＭ像及びＴＥＭ／ＥＤＸ解析結果を図３０に、水熱合成品の異なる視野のＦｅ及びＰｔの組成分析値を表１０に示す。なお、数10nm領域から得られたデータの平均組成はＦｅ48.2Ｐｔ51.8であった。
【００５８】
【表１０】
2014100659.tif 000012
【００５９】
上記ステップ９で得られた500℃×30minの熱処理品のＴＥＭ像及び電子線回折像を図３２に示す。熱処理行わない水熱合成品に対し、500℃熱処理品では0.2nmの格子面を有する５〜10nmの１次粒子が凝集体を形成し、また配向の異なる２つの粒子の重なりによって生じるモアレによる格子模様も観察された。電子線回折像からは、白金の面心立方相であることがわかる。また出発材料がＦｅＣｌ2において過剰のＦｅ組成において酸化鉄化合物が生成したが、出発原料をＦｅＳＯ4に代えることによって鉄酸化物の生成は認められなかった。
【００６０】
500℃熱処理品のＴＥＭ像及びＴＥＭ／ＥＤＸスペクトルを図３３に、異なる視野におけるＦｅ及びＰｔの組成分析値を表１１に示す。なお、局所的なＴＥＭ／ＥＤＸにて得られた平均組成はＦｅ50.6Ｐｔ49.4であった。
【００６１】
【表１１】
2014100659.tif 000013
【図１】
2014100659.tif 000014
【図２】
2014100659.tif 000015
【図７】
2014100659.tif 000016
【図８】
2014100659.tif 000017
【図１１】
2014100659.tif 000018
【図１６】
2014100659.tif 000019
【図１７】
2014100659.tif 000020
【図２０】
2014100659.tif 000021
【図２５】
2014100659.tif 000022
【図２６】
2014100659.tif 000023
【図２９】
2014100659.tif 000024
【図３】
2014100659.tif 000025
【図４】
2014100659.tif 000026
【図５】
2014100659.tif 000027
【図６】
2014100659.tif 000028
【図９】
2014100659.tif 000029
【図１０】
2014100659.tif 000030
【図１２】
2014100659.tif 000031
【図１３】
2014100659.tif 000032
【図１４】
2014100659.tif 000033
【図１５】
2014100659.tif 000034
【図１８】
2014100659.tif 000035
【図１９】
2014100659.tif 000036
【図２１】
2014100659.tif 000037
【図２２】
2014100659.tif 000038
【図２３】
2014100659.tif 000039
【図２４】
2014100659.tif 000040
【図２７】
2014100659.tif 000041
【図２８】
2014100659.tif 000042
【図３０】
2014100659.tif 000043
【図３１】
2014100659.tif 000044
【図３２】
2014100659.tif 000045
【図３３】
2014100659.tif 000046